(57)【特許請求の範囲】
【請求項１】
少なくとも２０重量％が３４３℃より上で沸騰するところの、ロウ含有炭化水素供給原料を、減少したロウ含量を有する中間留分生成物へと転化する方法において、生成物の少なくとも５０重量％が３７１℃より下で沸騰し、該方法が、
（ａ）供給原料を、水素の存在下で、担体、周期律表の第ＶＩＢ族及び第ＶIII族から選ばれる少なくとも一つの水素化金属成分、及び０．７〜１．５ｎｍの範囲の孔直径を有する大きな孔のゼオライトを含む水素化分解触媒と、高められた温度及び圧力の条件下で、水素化分解ゾーン中で接触させる工程、
（ｂ）水素化分解ゾーンからの全流出物を、水素の存在下で、シリコアルミノホスフェート及びシリカ：アルミナのモル比が１２〜５００であるアルミノケイ酸塩の群から選ばれた結晶性の、中間孔サイズのモレキュラーシーブを含みかつ０．５〜０．７ｎｍの範囲の孔直径を有する脱ロウ触媒と、高められた温度及び圧力の条件下で、水素化脱ロウゾーン中で接触させる工程、及び
（ｃ）ロウ含量が減少した中間留分生成物を回収する工程、を含む方法。
【請求項２】
水素化分解触媒中の大きな孔のゼオライトがＹ型ゼオライトである、請求の範囲第１項に記載の方法。
【請求項３】
脱ロウ触媒中のモレキュラーシーブが、ＺＳＭ−５ファミリーのゼオライトである請求の範囲第１項又は第２項に記載の方法。
【請求項４】
脱ロウ触媒が、第VIＢ族及び第VIII族から選ばれる少なくとも一つの水素化金属成分を含む請求の範囲第１項〜第３項のいずれか一つに記載の方法。
【請求項５】
減少したロウ含量の中間留分生成物の回収に先だって、水素化脱ロウゾーンからの流出物の少なくとも一部を、高められた温度及び圧力の条件下で、水素化処理ゾーン中にて、担体及び、第VIＢ及び第VIII族の金属から選ばれる少なくとも一つの金属成分を含有する水素化処理触媒と接触させる、請求の範囲第１項〜第４項のいずれか一つに記載の方法。
【請求項６】
高められた温度及び圧力の条件は、各段階で異なっても良く、２６０℃〜４５５℃の範囲の温度及び３〜２１ＭＰａの間の圧力である、請求の範囲第１項〜第５項のいずれか一つに記載の方法。
【発明の詳細な説明】
本発明は、ロウ含有炭化水素供給原料のロウ含有量を減少するための方法に関する。特に、本発明は、ロウ含有炭化水素供給原料を、低い凍結点を有するジェット燃料及び／又は低い流動点及び低い曇り点を有するディーゼル燃料及びヒーティングオイルを包含する高いグレードの中間留分生成物に転化する方法に関する。
多くの液状の炭化水素供給原料は、通常ロウとして示される、８〜４０の炭素原子を有する直鎖の及び僅かに分岐した鎖の脂肪族化合物を比較的高い濃度で含有する。これらの化合物は、炭化水素オイルを冷却すると結晶化する傾向にあり、結晶化は、液状の炭化水素の流動を妨げ、そしてある場所から他の場所へのポンプ輸送又は移送を妨げるのにしばしば十分である。炭化水素オイルが流動性でなくなる温度は、通常、「流動点」と言われる。ロウの結晶の曇りがオイル中に形成される温度は、通常、「曇り点」と言われる。これらのパラメーターは、標準化されたテスト方法により決定される。
このようなロウ含有供給原料を高いグレードの生成物に転化する一つの方法は、触媒転化による方法であり、その方法においては、ロウ及び他の高分子量の炭化水素成分が、水素の存在下でより小さい分子量の成分へと分解される。この方法にて、中間留出物が製造されることができ、そして、中間留出物、例えば、ジェット燃料、ディーゼル燃料、及びヒーティングオイルの絶えず増加する必要性故に、それらを製造するための良い方法、即ち、所望の性質を有する中間留出物を与える、好ましくない高分子量供給原料成分の効率の良い転化方法を得ることが非常に重要である。
最近、このような方法が、米国特許第４７４３３５４号明細書中に示された。この文献は、その実質的な部分が３４３℃を超える温度で沸騰するロウ性の炭化水素供給原料が、脱ロウ又は水素化脱ロウに付され、次いで、流出物が水素化分解に付される、中間留出物の調製方法を推奨している。用いる脱ロウ触媒は、バインダー及び結晶性の中間孔サイズのモレキュラーシーブ（その孔は、１０の酸素原子からなる環によって規定されている）、例えば、シリカライト、ＺＳＭ−５ファミリーのゼオライト、シリコアルミノホスフェートを含有する組成物等を含む組成物であり、脱ロウ触媒は、少なくとも一つの水素化金属を備えられる。用いる水素化分解触媒は、担体、第VIＢ族金属成分及び／又は第VIII族金属成分、及び酸性分解成分、例えば、シリカ−アルミナ（これは、大きな孔のゼオライト、例えばＸゼオライト、Ｙゼオライト、ＬＺＹ−８２及びＬＺ−１０と組み合わされている或いは組み合わせていない）を含有する組成物である。このようにして、ジェット燃料の場合は低い凍結点を、そしてディーゼル燃料及びヒーティングオイルの場合は低い流動点並びに低い曇り点を有する中間留出物が得られると記載されている。本発明は、該米国特許明細書から公知の方法を改良する方法を提供することを目的とする。特には、本発明は、上記の特許明細書から公知の触媒と類似のタイプの触媒を用いながら、ジェット燃料の場合は低い凍結点を、そしてディーゼル燃料及びヒーティングオイルの場合は低い流動点並びに低い曇り点を有する中間留出物が得られうる方法を提供することを目的とする。
これらの目的は、供給原料が水素化分解に付され、次いで、水素化分解工程からの流出物が脱ロウ又は水素化脱ロウに付される方法、言い換えれば、後に続く工程の順序が上記の特許明細書の公知のそれとはちょうど逆である方法を用いて達成されうると判った。。
上記に従って、本発明は、その少くとも２０重量％が３４３℃より上で沸騰するところの、ロウ含有炭化水素供給原料を、ロウ含量が減少した中間留出物に転化するための方法であって、生成物の少くとも５０重量％が３７１℃より下で沸騰し、
（ａ）供給原料を、高められた温度及び圧力の条件下で、水素化分解ゾーン中にて、水素の存在下、担体、周期律表の第VIＢ族及び第VIII族から選ばれる少なくとも一つの水素化金属成分、及び０．７〜１．５ｎｍの孔直径を有する大きな孔のゼオライトを含有する水素化分解触媒と接触させる工程、
（ｂ）高められた温度及び圧力の条件下で、水素化脱ロウゾーン中にて、水素の存在下、水素化分解ゾーンからの全流出物を、シリコアルミノホスフェート及びシリカ：アルミナのモル比が１２〜５００であるアルミノケイ酸塩の群から選ばれかつ０．５〜０．７ｎｍの範囲の孔直径を有する結晶性の、中間孔サイズのモレキュラーシーブを含む脱ロウ触媒と接触させる工程、及び
（ｃ）ロウ含有量が減少した中間留分生成物を回収する工程、
を含む方法を提供する。
本発明に従った方法における使用に適した供給原料の例は、ロウ性ラフィネート、ロウ性ガソリン、ロウ性留出物、及び熱分解操作又は触媒分解操作からのロウ性生成物を含む。一般に、これらの供給原料は、２〜２０重量％のロウを含み、０℃〜５５℃の範囲の流動点を有する。これらの供給原料の沸騰範囲は、通常、供給原料の実質的な部分、即ち少なくとも２０重量％が３４３℃より上で沸騰するような範囲である。沸騰の範囲は、大部分は、１８０℃〜６００℃の範囲内にある。
もし、供給原料が、好ましくない多量の硫黄及び／又は窒素を含む場合は、それは、水素化分解ゾーンへ供給されるのに先だって、通常、多孔性の無機耐火性酸化物支持体上に第VIＢ族及び第VIII族金属成分を含む水素化処理触媒を用いた慣用の水素化脱硫／水素化脱窒素に付されうる。状況に応じ、このような水素化処理工程は別個に行われて、形成された硫化水素及び／又はアンモニアが流出物から除かれうる、又は、全流出物が水素化処理ゾーンから水素化分解ゾーンに供給されうる。
供給原料の流れは、水素化分解ゾーンへと供給され、そこで、水素の存在下、水素化分解触媒と接触させられる。一般に、このゾーンの温度は、２６０℃〜４５５℃の範囲、好ましくは３１５℃〜４２７℃の範囲であり、全圧力は、通常、３〜２１ＭＰａの範囲、好ましくは５〜１５ＭＰａの範囲であり、液時空間速度（ＬＨＳＶ）は、通常、０．３〜８の範囲、好ましくは０．５〜３の範囲であり、そして、水素の流速は、一般に、供給原料の１ｍ3当り８９ｍ3より速く、好ましくは２６５〜１７８０ｍ3／ｍ3の間である。
０．７〜１．５ｎｍの範囲の孔直径を有する大きな孔及び酸素原子を有するゼオライトを含み、かつ中間留出物を製造するための使用に適していると知られている全ての水素化分解触媒が用いられうる。
このような触媒中の適した担体物質は、アルミナ、シリカ−アルミナ、アルミナ中でのシリカ−アルミナの分散物、チタニア−アルミナ、酸化スズ−アルミナ及びアルミノホスフェートを含む。
適した水素化金属成分は、第VIＢ族及び第VIII族元素の金属、酸化物及び硫化物から選ばれる。最も適した金属成分は、プラチナ、パラジウム、ニッケル、コバルト、モリブテン及びタングステンの金属、酸化物及び硫化物からなる群より選ばれ、更に、これらの金属成分の組み合わせ、特に、ニッケルとタングステン、コバルトとモリブテン、及びニッケルとモリブテン成分の組み合わせが用いられ得る。水素化分解触媒中の金属成分の量は、貴金属を用いた場合は、（金属で計算すると）一般に、０．２〜２．０重量％の範囲であり、もし第VIＢ族及び第VIII族金属が用いられた場合は、それらは、それぞれ、三酸化物及び酸化物として計算すると、５〜３０重量％及び０．５〜１５重量％の連続した範囲内の量として用いられる。
所望により、触媒はまたリン成分を含むことができ、このようなリン成分を触媒に導入するのに適した一つの方法は、適当な量の、リン含有化合物、例えばリン酸を、１以上の水素化金属化合物の１又は複数の前駆体を含む含浸溶液中に導入することであるということは、当業者にとって明らかであろう。
適した大きな孔のゼオライトは、ゼオライトＸ、ゼオライトＹ、ゼオライトＬ、ゼオライトオメガ、ＺＳＭ−４、ゼオライトベータ、モルデナイト及びそれらの変性物を含む。これらのゼオライトの孔直径は、０．７〜１．５ｎｍの範囲であり、好ましい範囲は、０．７〜１．２ｎｍである。
これらのゼオライトの内で好ましいのは、ゼオライトＹ及びその変性物、例えば、２．４２０〜２．４７５ｎｍの範囲の単位セルサイズ及び３．５〜１００のシリカ：アルミナモル比を有するＹ型ゼオライトである。
適したＹ型ゼオライトの例としては、Ｙゼオライトそのものによって例示されるが、それは２．４５２〜２．４７５ｎｍの範囲の単位セルサイズ及び３．５〜約７のシリカ：アルミナモル比を有するゼオライトであり、このゼオライトの記載については、米国特許第３１３０００７号明細書が参照される。他の例は、Ｙゼオライトを、１以上のアンモニウムイオン交換と組み合わされた１以上の（蒸気）焼成に付すことによって調製される超安定Ｙゼオライトである。後者のゼオライトは、２．４２０〜２．４５５ｎｍの範囲の単位セルサイズ及び１００までの、好ましくは６０までの、格子中のシリカ：アルミナモル比を有する。このような超安定Ｙゼオライトの記載については、米国特許第３２９３１９２号、第３４４９０７０号及び第３９２９６７２号明細書が引用される。このような超安定Ｙゼオライトはまた、例えば商品名ＬＺＹ−８２（米国特許第３９２９６７２号明細書に従って調製された）及びＬＺ−１０（この両者は共に、ユニオン  カーバイド  コーポレーション／ＵＯＰによって製造された）として市販されている。ＬＺ−１０は、３．５〜６の範囲のシリカ：アルミナ比、５００〜７００ｍ2/ｇの範囲の表面積、２．４２５〜２．４３５ｎｍの範囲の単位セルサイズ、２５℃で４．６ｍｍＨｇの水圧にて８重量％未満の水分吸着能力を有し、イオン交換能力は、同じシリカ：アルミナ比の未変性Ｙゼオライトのそれの２０％未満である変性Ｙゼオライトである。変性Ｙゼオライトである他の適した超安定Ｙゼオライトは、英国特許第２１１４５９４号明細書に記載されたものであり、その調製もまた、アンモニウム交換及び蒸気焼成の組み合わせを含むが、蒸気焼成されたゼオライトを更にアンモニウムイオンで交換する代わりに、それは有機キレート剤、例えばＥＤＴＡ、又は有機の或いは無機の酸で侵出されて、過剰の骨格アルミナが除かれる。他の適した超安定ＹゼオライトはＹゼオライトを、米国特許第４５０３０２３号明細書に開示された方法にてジアンモニウムヘキサフルオロシリケートで処理することによって得ることができ、これらのゼオライト（ＬＺ−２１０という名で知られている）はまた、ユニオン  カーバイド  コーポレーション／ＵＯＰから入手可能であり、そして２．４２０〜２．４５５ｎｍの範囲の単位セルサイズ及び８〜６０の範囲の、格子中のシリカ：アルミナモル比（ＳＡＲ）を有する。
酸性の形態で用いられる場合は、Ｙ型ゼオライトは、一般に０．５重量％未満、好ましくは０．２重量％未満の酸化ナトリウム含量を有する。
水素分解化触媒組成物中の大きな孔のゼオライトの量は、通常、５〜５０重量％の範囲である。
水素化分解触媒組成物の調製は、良く知られた共混練、押出、焼成及び含浸技術を含む通常の方法で行われうる。
水素化分解ゾーンからの全流出物を、水素化脱ロウゾーンへと送り、そこでは、水素の存在下で、流出物が脱ロウ触媒と接触させられる。一般に、このゾーンの温度は、２６０℃〜４５５℃の範囲、好ましくは３１５℃〜４２７℃の範囲であり、全圧力は、通常、３〜２１ＭＰａ、好ましくは５〜１５ＭＰａであり、液時空間速度は、通常、０．３〜１０、好ましくは０．５〜５であり、一方、水素の流速は、一般に、供給原料の１ｍ3当り８９ｍ3より大きく、好ましくは２６５〜１７８０ｍ3／ｍ3の間である。
脱ロウ触媒の必須の成分は、０．５〜０．７ｎｍの範囲の孔直径を有する、結晶性の、中間孔サイズのモレキュラーシーブであり、シリコアルミノホスフェート及びシリカ：アルミナのモル比が１２〜５００であるアルミノケイ酸塩の群から選ばれる。このようなモレキュラーシーブはまた、コンストレイント  インデックス（Ｃｏｎｓｔｒａｉｎｔ  Ｉｎｄｅｘ）により特徴づけられ、１〜１２の範囲の値を有する。コンストレイント  インデックスは、ゼオライトの形状選択特性の指標であり、その決定については、米国特許第４０１６２１８号、第４７１１７１０号及び第４８７２９６８号明細書が引用される。しばしば、これらの物質の孔は、１０の酸素原子からなる環によって決定される。
有用なシリコアルミノホスフェートは、ＳＡＰＯ−１１、ＳＡＰＯ−３１、ＳＡＰＯ−３４、ＳＡＰＯ−４０及びＳＡＰＯ−４１を含み、ＳＡＰＯ−１１が好ましく、これらのシリコアルミノホスフェートのいくつかの記載に関しては、米国特許第４４４０８７１号明細書が引用される。
アルミノケイ酸塩がまた好ましい。これらの例は、ＴＭＡ−オフレタイト（offretite）（Journal of Catalysis86（1984），24-31に記載されている）、ＺＳＭ−５（米国特許第３７０２８８６号明細書に記載されている）、ＺＳＭ−１１（米国特許第３７０９９７９号明細書に記載されている）、ＺＳＭ−１２（米国特許第３８２３４４９号明細書に記載されている）、ＺＳＭ−２３（米国特許第４０７６８４２号明細書に記載されている）、ＺＳＭ−３５（米国特許第４０１６２４５号明細書に記載されている）及びＺＳＭ−３８（米国特許第４０４６８５９号明細書）を含む。ＺＳＭ−５が好ましい。シリカ：アルミナのモル比は、１２〜５００の範囲であり得、２０〜３００の範囲が好ましく、３０〜２５０の範囲が特に好ましい。
調製方法は、通常、アルミノケイ酸塩を、ナトリウム塩の形にて製造し、そして、例えばアンモニウムイオンとの１以上の交換により、可能な限り多くのナトリウムイオンが、水素イオンに置換されるのが推奨され、次いで、焼成工程へと続く。モレキュラーシーブの他に、水素化脱ロウ触媒は通常、孔性の、無機の耐火性の酸化物の形態にてバインダー物質、例えば（ガンマ）アルミナを含む。モレキュラーシーブ／バインダー組成物中のモレキュラーシーブの割合は、２〜９０重量％の範囲で変わりうる。
更に、脱ロウ触媒は、第VIＢ族及び第VIII族金属の、金属、酸化物及び硫化物から選ばれた１以上の水素化金属成分を含みうる。
付随的に、もし脱ロウ触媒が、該１以上の水素化金属成分を含む場合は、脱ロウ触媒はまた、水素化脱ロウ触媒とも言われうるが、本明細書の目的にとっては、「脱ロウ触媒」なる語は、これらの態様の両者を示すとして用いられる。これに関連して、ゾーン中の水素の存在があるので、脱ロウ触媒が水素化金属成分を含むか含まないかに関係なく、明細書を通して「水素化脱ロウゾーン」なる語が用いられているということが注記されるべきである。
最も適した水素化金属成分は、プラチナ、パラジウム、ニッケル、ニッケルとタングステンの組み合わせ及びコバルトとモリブテンの組み合わせの金属、酸化物及び硫化物からなる群より選ばれる。一般に、これらの金属の量は、三酸化物として計算して５〜３０重量％の第VIＢ族金属成分、及び酸化物として計算して０．３〜８重量％の非貴金属第VIII族金属成分である。もし貴金属が用いられた場合は、それらの量は、０．１〜２重量％の範囲であり得る。
脱ロウ触媒の調製は、モレキュラーシーブをバインダー前駆体物質、例えば、アルミナヒドロゲル、例えば、素練りＣａｔａｐａｌ（商標）、素練りＶｅｒｓａｌ（商標）又は沈積アルミナゲルと混合しそして混合物を押出、次いで押出物を焼成することにより、他の点では公知の方法にて行われうる。
もし、１以上の水素化金属成分を含むことが望まれるなら、慣用の技術、例えば、押出に先だって１以上の金属成分前駆体を含有する適当な固形物又は溶液をモレキュラーシーブ／バインダー前駆体混合物へ取り込むこと、又は、１以上の金属成分前駆体を含有する溶液で金属非含有の押出物を含浸することが行われうる。また、リン成分は、脱ロウ触媒の一部であり得る。リン成分を導入する一つの便利な方法は、１以上の水素化金属成分を含む或いは含まない押出物を、適当な量のリン含有化合物、例えばリン酸を含有する溶液で含浸することを含む。明らかに、もし触媒が、なおその上に１以上の水素化金属成分を含むように作られる場合は、リン成分を導入するための他の便利な方法は、リン含有化合物、例えばリン酸の適当な量を、該１以上の水素化金属成分の１又は複数の前駆体を含有する含浸溶液中に含むことである。他の方法においては、リン含有化合物を、押出工程に先だって、モレキュラーシーブ及びバインダー前駆体を含む混合物中に含むことが意図される。
水素化分解ゾーン及び水素化脱ロウゾーン中の反応条件（温度、圧力、ＬＨＳＶ及び水素分圧）は、同一であり得るが、このことは要求されない。全圧力及び水素流速は、一般に、同じであり、２つの触媒床のＬＨＳＶは、共同的に、０．２〜５の比の範囲で変わることができ、そして２つの触媒床間の温度差は、通常、５０℃を超えない。
本発明に従った方法を用いて、最も良い可能な効果を得るために、２つのゾーンの反応条件は、望ましくないより低沸点生成物への転化を最少にしながら、所望の転化速度及び低い流動点、曇り点及び／又は凍結点を得るために、環境に応じて、注意深く選択されなければならない。一般に、最適の反応条件は、触媒の活性、供給原料の性質、及び転化率と選択率間の所望のバランス（これらは、逆の関係にある）に依存する。転化率を高めれば高めるほど、一般に、より低い選択率となる。反応条件の最適化は、十分に、熟練者の技術の範囲内である。好ましくは、２つのゾーンの反応条件は、生成物の実質的な部分、好ましくは５０重量％を超える部分が、中間留分範囲にて、３７１℃未満、特には１４９℃〜３７１℃の沸点を有する生成物が得られるように選択され又は適合される。
工業的実施の場合は、中間留分範囲より下で沸騰する生成物の量を最少化するのが好ましい。その場合は、１４９℃以下で沸騰する生成物成分への供給原料成分の全体としての転化率は、５０重量％を超えず、好ましくは３０重量％を超えず、最も好ましくは２０重量％を超えない。
任意的に、水素化脱ロウゾーン生成物、又はその一部は、触媒水素化処理、即ち、水素化及び／又は穏和な水素化分解に付され得る。このことは、水素化脱ロウゾーンからの全流出物を、水素化脱ロウゾーンの下流に置かれた水素化処理ゾーン中に配された水素化処理触媒床上を通すことにより成されうる。或いは、該流出物の一部のみが下流の水素化処理触媒上を通過し、残りは中間留出物回収単位に送られうる。或いは、水素化処理されるべき生成物の流れは、そのガス性成分、特に硫化水素及び／又はアンモニアが除かれることができ、その後、新鮮な水素が、水素化処理工程に先だって添加される。
典型的な水素化処理条件は、２６０〜４５５℃、好ましくは２６０〜３８０℃の範囲の温度、２〜２１ＭＰａの範囲の全圧力、０．３〜８の範囲の液時空間速度、及び８９ｍ3／ｍ3より大きい、好ましくは１００〜２０００ｍ3／ｍ3の範囲の水素流速を含む。通常、水素化処理触媒は、孔性の無機耐火性酸化物支持体、例えば、アルミナ、シリカ−アルミナ、又はアルミナ中に分散されたシリカ−アルミナ、及び貴金属を含む、第VIＢ族及び第VIII族から選ばれる少なくとも一つの金属成分を含む。
もし、生成物が、例えばセタンインデックス及び／又は紫外線の影響下での酸化安定性に関してのある種の要求に合致することが望まれ、かつ本発明に従った水素化分解及び脱ロウの後に得られた生成物がこれらの要求を満たしていない場合には、このような後処理は有利である。このような状況は、例えば、もし水素化脱ロウゾーン中で、１又は複数の水素化金属成分を含まない触媒がもし用いられた場合に起こりうる。しかし、その場合ですら、これらの金属成分の量及び／又はプロセス条件のきびしさは、要求されたセタンインデックス及び／又は酸化安定性を得るために必要とされる不飽和化合物の水素化を成すには不十分であると判るかもしれない。
水素化脱ロウゾーンからの流出物、又はもし水素化脱ロウゾーン流出物或いはその一部が続いて水素化処理に付されるならば、次の水素化処理ゾーンからの流出物は、非常に減少したロウ含量、及び上記した如くの、３７１℃未満で沸騰する実質的な部分を有する。所望の生成物は、流出物から回収され、必要なら分画される。もし所望の生成物がジェット燃料の場合は、それは、通常、約１４９℃〜約２８８℃の間で沸騰し、そして、比較的低い、典型的には−４０℃未満、好ましくは−６０℃未満の凍結点を有する。もし所望の生成物がディーゼル燃料又はヒーティングオイルの場合は、それは典型的には、約２００℃〜３７１℃の間又は約２８８℃〜３７１℃の間（これは、生成物の規格に依存する）で沸騰し、そして比較的低い流動点及び比較的低い、典型的には５℃未満の曇り点を有する。
以下の実施例により本発明を説明する。
実施例において、曇り点はＡＳＴＭ  Ｄ２５００に従って決定し、流動点はＡＳＴＭ  Ｄ９７に従って決定し、臭素インデックスはＡＳＴＭ  Ｄ２７１０に従って決定し、そしてセタンインデックスはＡＳＴＭ  Ｄ９７６に従って決定した。
実施例１
表１に示された特徴の供給原料を、本発明の方法に従って水素化分解及び脱ロウ化した。
第一の触媒床は、１０重量％の水素形のＬＺ−１０及び９０重量％のアルミナからなる押出物上に含浸された、４．２重量％のコバルト成分（ＣｏＯとして計算）、２４重量％のモリブテン成分（ＭｏＯ3として計算）を含む水素化分解触媒からなり、使用に先だって、触媒は、慣用の温度プログラミング条件下で、水素及び硫化水素の混合物を用いて予備硫化された。
第二の触媒床は、４０重量％のアルミナ担体及び６０重量％のＳＡＰＯ−１１シリコアルミノホスフェートからなる脱ロウ触媒からなる。反応器中の流れは、上方から下方である。第二の触媒床に対する第一の触媒床の容量比は、７：３であった。第一の床からの全流出物を、第二の床に通した。
操作条件並びに結果を表２に列記する。
0003665069.tif 000002
0003665069.tif 000003
実施例２
この実施例は、供給原料が最初に水素化分解触媒に接触し次いで脱ロウ触媒に接触する本発明に従った方法が、供給原料を最初に脱ロウ触媒に接触させ次いで水素化分解触媒に接触させる米国特許第４７４３３５４号に従った方法に比べて改善をどのように構成しているかを説明している。
水素分解化触媒担体は、１２７５０ｇの市販の２．４３０ｎｍのａoを有する脱アルミネート化されたＹ−ゼオライト（ＰＱゼオライトからの）（強熱減量（ＬＯＩ）３７．６％）、８２３００ｇのプソイドベーマイトアルミナ（ＬＯＩ  ２７．１％）、５４７１０ｇのシリカ−アルミナ（２５重量％のアルミナ、ＬＯＩ  １３．７％）、１１．５６リットルの５４％ＨＮＯ3及び１２２．５リットルの水の混合物を押出すことにより調製された。押出物を、１２０℃で乾燥させ、次いで、空気中で５５０℃にて１時間焼成した。
１０ｋｇの焼成した担体を、メタタングステンアンモニウム塩及びニッケル硝酸塩を含む含浸溶液で含浸し、その後、含浸された粒子を乾燥し、そして空気流中で５５０℃にて焼成した。最終触媒は、３．８重量％のニッケル成分（ＮｉＯとして計算）、２３．１重量％のタングステン成分（ＷＯ3として計算）、５．２重量％のＹ−ゼオライト、２８重量％のシリカ−アルミナ及び残余のアルミナからなった。
脱ロウ触媒担体は、５１５０ｇの、シリカ：アルミナモル比（ＳＡＲ）が４０であるＺＳＭ−５（ＬＯＩ  ３％）（米国特許第３７０２８８６号の記載の如くに調製した）を、６８６０ｇのプソイドベーマイトアルミナ（ＬＯＩ  ２７．１％）と混合し、十分に希釈されたＨＮＯ3を加えてアルミナの部分を解膠させ、得られた混合物を押出し、押出物を１２０℃にて乾燥させ、そして乾燥した押出物を空気中にて４５０℃で１時間焼成することによって調製された。ニッケル及びタングステンは、水素化分解触媒のための、上記の記載と同じ方法にて、触媒中に取り込んだ。最終触媒は、０．７重量％のニッケル成分（ＮｉＯとして計算）、１５．３重量％のタングステン成分（ＷＯ3として計算）及び４２重量％のＺＳＭ−５を含んでいた。
この実施例で用いた供給減量の特性を表３に示す。
0003665069.tif 000004
0003665069.tif 000005
２つの操作を行い、一方は本発明に従って、供給原料を最初に水素化分解触媒と次いで脱ロウ触媒と接触させ、もう一方の操作は、米国特許第４７４３３５４号明細書に従って、供給原料を最初に脱ロウ触媒と次いで水素化分解触媒と接触させた。反応器中の流れは、上方から下方であった。いずれの場合も、全触媒床は、７０重量％の水素化分解触媒及び３０重量％の脱ロウ触媒からなった。第一の床からの全流出物を、第二の床に通した。触媒の二つのセットを用いて、操作は、最初は３７０℃で、次いで３６０℃で行い、同じ触媒を用いた。
操作条件並びに結果を表４に列記する。
0003665069.tif 000006
0003665069.tif 000007
この表において、（ｉ）は本発明に従った実験を表し、一方（ｃ）は米国特許第４７４３３５４号明細書に従った比較実験を表す。
表４から判るように、３６０℃及び３７０℃の両者において、本発明に従った方法を用いて得られた生成物の流動点及び曇り点は、実質上、比較の方法を用いて得られた生成物のそれより低い。